Brevet FR3050013A1 (20171013)
REVENDICATIONS1. Dispositif, fonctionnant à haute température, en particulier jusqu'à 550°C, et notamment entre 50 et 350°C, tel qu'un four ou une partie de four, ce dispositif étant muni d'au moins un produit isolant formé d'au moins un matériau isolant à base d'aérogel(s), avantageusement sous forme d'au moins une couche, en particulier d'au moins une couche fibreuse, à base d'aérogel(s), ledit produit comprenant moins de 0.55% en poids d'agent(s) hydrophobant(s).\n<CLM>\1\tDispositif selon la revendication 1, caractérisé en ce que ledit produit comprend moins de 0.5% avantageusement moins de 0.4%, voire moins de 0.25%, notamment moins de 0.1%, voire moins de 0.05% en poids d'agent(s) hydrophobant(s), et de préférence est dénué d'agent(s) hydrophobant(s).\n<CLM>\1\tDispositif selon l'une des revendications 1 à 2, caractérisé en ce que le taux de composants organiques dans le produit isolant est inférieur à 5.5% en poids dudit produit, en particulier inférieur à 3%, de préférence inférieur à 1.65%, ledit produit étant avantageusement uniquement minéral.\n<CLM>\1\tDispositif selon l'une des revendications 1 à 3, caractérisé en ce que le matériau isolant comprend de 25 à 95% en poids d'aérogel(s).\n<CLM>\1\tDispositif selon l'une des revendications 1 à 4, caractérisé en ce que le matériau isolant est formé d'au moins une couche isolante fibreuse renfermant des aérogels, ladite couche comprenant de 25 à 95% en poids d'aérogel(s) et de 5 à 75 % en poids de fibres, ladite couche fibreuse présentant notamment une masse volumique comprise entre 8 et 90 kg/m3, son épaisseur étant en particulier comprise entre 5 et 35 mm, ladite couche fibreuse étant préférentiellement un mat à base de fibres de verre E ou C.\n<CLM>\1\tDispositif selon l'une des revendications 1 à 5, caractérisé en ce que le produit isolant présente une émission de formaldéhyde inférieure ou égale à 10 mg/kg, en particulier inférieur ou égal à 8 mg/kg, de préférence inférieur à 5 mg/kg, voire inférieur à 3 mg/kg.\n<CLM>\1\tProduit isolant, adapté à l'isolation thermique de dispositifs haute température, en particulier de dispositifs selon l'une des revendications 1 à 6, ledit produit étant formé d'au moins un matériau isolant à base d'aérogel(s), 3050013 17 avantageusement sous forme d'au moins une couche, en particulier d'au moins une couche fibreuse, à base d'aérogel(s), ledit produit comprenant moins de 0.55% en poids d'agent(s) hydrophobant(s), avantageusement moins de 0.5% notamment moins de 0.4%, voire moins de 0.25%, notamment moins de 0.1%, 5 voire moins de 0.05% en poids d'agent(s) hydrophobant(s), et de préférence étant dénué d'agent(s) hydrophobant(s).\n<CLM>\1\tProduit isolant selon la revendication 7, caractérisé en ce que la conductivité thermique dudit produit est inférieure à 50 mW/m.K à 200°C, avantageusement inférieure à 50 mW/m.K à 300°C, et de façon particulièrement 10 avantageuse inférieure ou égale à 60 mW/m.K à 400°C.\n<CLM>\1\tUtilisation d'un produit isolant selon l'une des revendications 7 ou 8 pour l'isolation à haute température, en particulier d'un dispositif soumis à des températures jusqu'à 550°C, et notamment entre 50 et 350°C.\n<CLM>\1\tProcédé d'obtention d'un produit isolant selon l'une des revendications 15 7 ou 8, ledit procédé comprenant au moins une étape d'extraction, en particulier de calcination, du ou des agents hydrophobants, d'un matériau isolant formé d'aérogel(s) ou d'un produit incorporant ledit matériau, notamment de façon que le taux d'hydrophobants au sein du produit ou du matériau isolant formé d'aérogel devienne inférieur à 0.55% en poids, voire de façon à ce que le produit ou 20 matériau soit dénué d'hydrophobants, ledit matériau ou ledit produit comprenant notamment de 25 à 95% en poids d'aérogel(s).\n<CLM>\1\tProcédé selon la revendication 10, caractérisé en ce que l'étape d'extraction est effectuée en soumettant ledit produit ou matériau à un traitement thermique à une température d'au moins 320°C, de préférence d'au moins 350°C, 25 et avantageusement inférieure à 550°C, notamment inférieure à 450°C, pendant au moins 10 heures, et de préférence pendant au moins 12 h.